(57)【要約】【課題】湿度変化に対する寸法安定性と製品とした後の高温での加工時の寸法安定性とをともに高度に具備する二軸配向フィルムの提供。【解決手段】芳香族ポリエステル（ａ）とポリシクロオレフィン（ｂ）とからなり、ポリシクロオレフィン（ｂ）はガラス転移温度が１１０〜１８０℃の範囲にあり、そして、ポリエステル（ａ）とポリシクロオレフィン（ｂ）の重量比が、９７：３〜６０：４０の範囲にあるフィルム層を少なくとも1層有する二軸配向フィルム。【選択図】なし【特許請求の範囲】
【請求項１】
芳香族ポリエステル（ａ）とポリシクロオレフィン（ｂ）とからなり、
ポリシクロオレフィン（ｂ）はガラス転移温度が１１０〜１８０℃の範囲にあり、そして、ポリエステル（ａ）とポリシクロオレフィン（ｂ）の重量比が、９７：３〜６０：４０の範囲にあるフィルム層を少なくとも1層有することを特徴とする二軸配向フィルム。
【請求項２】
ポリシクロオレフィン（ｂ）が、ノルボルネン系ポリシクロオレフィンである請求項１記載の二軸配向フィルム。
【請求項３】
芳香族ポリエステル（ａ）の主たる繰り返し単位が、エチレンテレフタレートまたはエチレン−２，６−ナフタレンジカルボキシレートである請求項１記載の二軸配向フィルム。
【請求項４】
芳香族ポリエステル（ａ）は、酸成分が下記構造式（Ｉ）および（ＩＩ）からなり、下記構造式（Ｉ）の割合が、全酸成分のモル数を基準として、５〜８０モル％の範囲にあること、およびグリコール成分が下記構造式（ＩＩＩ）であることを具備する請求項１記載の二軸配向フィルム。
【化１】
2010001390.tif 000004
（上記構造式（Ｉ）中のＲ１は炭素数１〜１０のアルキレン基を、上記構造式（ＩＩ）中のＲ２はフェニレン基またはナフタレンジイル基、上記構造式（ＩＩＩ）中のＲ３は炭素数２〜４のアルキレン基を示す。）
【請求項５】
磁気記録媒体のベースフィルムとして用いる請求項１〜４のいずれかに記載の二軸配向フィルム。
【発明の詳細な説明】
【技術分野】
【０００１】
本発明は湿度変化に対する寸法安定性に優れ、しかも高温での加工時の伸びなどが抑制された二軸配向フィルムに関する。
【背景技術】
【０００２】
ポリエステルフィルムは、優れた熱特性および機械特性を有することから磁気記録媒体、コンデンサー、フレキシブル基板、光学部材、食品包装、装飾用などの様々な用途で用いられている。
【０００３】
ところで、磁気記録媒体、特にデータストレージ用磁気記録媒体において、テープの高容量化、高密度化に伴ってベースフィルムへの特性要求も厳しいものとなっている。ＱＩＣ、ＤＬＴ、さらに高容量のスーパーＤＬＴ、ＬＴＯのごとき、リニアトラック方式を採用するデータストレージ用磁気記録媒体では、テープの高容量化を実現するために、トラックピッチを非常に狭くしている。そのためテープ幅方向の寸法変化が起こると、トラックずれを引き起こし、エラーが発生するという問題をかかえている。これらの寸法変化には、温湿度変化によるものと、高張力下で高温高湿の状態で繰り返し走行させたときに生じる幅方向の経時収縮によるものとがある。この寸法変化が大きいと、トラックずれを引き起こし、電磁変換時のエラーが発生する。なお、説明の便宜上、フィルムが連続製膜されるときの進行方向を、製膜方向、連続製膜方向、縦方向、長手方向またはＭＤ方向と称し、製膜方向に直交する面内方向を、横方向、幅方向またはＴＤ方向と称することがある。
【０００４】
このような寸法変化を解決するために、特開２００６−２１４２には、シンジオタクチックポリスチレンなどのポリオレフィンとブレンドまたは積層することが開示されている。
しかしながら、これらの公報で提案されている方法では、フィルムなどの製品とした後に高温で加工しようとすると、伸びやすいという問題があった。
【特許文献１】特開２００６−２１４２号公報
【発明の開示】
【発明が解決しようとする課題】
【０００５】
本発明の目的は、湿度変化に対する寸法安定性と製品とした後の高温での加工時の寸法安定性とをともに高度に具備する二軸配向フィルムを提供することにある。
【課題を解決するための手段】
【０００６】
本発明者らは、上記課題を解決すべく鋭意検討を重ねた結果、芳香族ポリエステルに１１０〜１８０℃のポリシクロオレフィンを特定の割合で用いると、湿度変化に対する寸法変化を極めて縮小しつつ、高温での加工時の寸法安定性を高度に維持できることを見出し、本発明を完成するに至った。
【０００７】
すなわち本発明は、芳香族ポリエステル（ａ）とポリシクロオレフィン（ｂ）とからなり、ポリシクロオレフィン（ｂ）はガラス転移温度が１１０〜１８０℃の範囲にあり、そして、ポリエステル（ａ）とポリシクロオレフィン（ｂ）の重量比が、９７：３〜６０：４０の範囲にあるフィルム層を少なくとも1層有する二軸配向フィルムを提供するものである。また、より好ましくは、ポリシクロオレフィン（ｂ）が、ノルボルネン系ポリシクロオレフィンであること、芳香族ポリエステル（ａ）の主たる繰り返し単位が、エチレンテレフタレートまたはエチレン−２，６−ナフタレンジカルボン酸であること、芳香族ポリエステル（ａ）は、酸成分が下記構造式（Ｉ）および（ＩＩ）からなり、下記構造式（Ｉ）の割合が、全酸成分のモル数を基準として、５〜８０モル％の範囲にあること、およびグリコール成分が下記構造式（ＩＩＩ）であること、または磁気記録媒体のベースフィルムに用いることの少なくともいずれかひとつを具備する二軸配向フィルムも提供される。
【０００８】
【化１】
2010001390.tif 000002
（上記構造式（Ｉ）中のＲ１は炭素数１〜１０のアルキレン基を、上記構造式（ＩＩ）中のＲ２はフェニレン基またはナフタレンジイル基、上記構造式（ＩＩＩ）中のＲ３は炭素数２〜４のアルキレン基を示す。）
【発明の効果】
【０００９】
本発明の二軸配向フィルムは、湿度変化に対する寸法変化を極めて小さくすることができ、しかも高温での加工時の伸びも小さい。よって、例えば本発明の二軸配向フィルムは、磁気記録媒体のベースフィルムとして好適に用いることができ、例えば磁気記録媒体とすれば、トラックずれを引き起こしにくく、高密度高容量化に優れるデータストレージ用磁気記録媒体などを安定的に得ることができる。
【００１０】
さらに本発明の二軸配向フィルムは、湿度変化に対する寸法変化が所定の範囲にあることからフィルムコンデンサーのベースフィルムとして好適に用いることができ、また小型化や耐熱性を要する電気・電子機器用および自動車部品用フィルムコンデンサーとして好適である。
【発明を実施するための最良の形態】
【００１１】
［熱可塑性樹脂組成物］
本発明における熱可塑性樹脂組成物は芳香族ポリエステル（ａ）と１１０〜１８０℃のガラス転移点を有するポリシクロオレフィン（ｂ）とからなり、該ポリエステル（ａ）とポリシクロオレフィン（ｂ）の重量比は、９７：３〜６０：４０の範囲にあることが必要である。ポリシクロオレフィン（ｂ）の含有量が下限に満たない場合、湿度変化に対する寸法安定性の向上が充分でない。またポリシクロオレフィン（ｂ）の含有量が上限を超えると、得られる二軸配向フィルムが力学的特性の乏しいものとなる。好ましいポリシクロオレフィン（ｂ）の割合は、熱可塑性樹脂組成物の重量を基準として、５〜３５重量％、さらに８〜２５重量％である。
【００１２】
本発明における芳香族ポリエステル（ａ）は、ジオール成分と芳香族ジカルボン酸成分との重縮合によって得られるポリマーである。かかる芳香族ジカルボン酸成分として、例えばテレフタル酸、イソフタル酸、２，６-ナフタレンジカルボン酸、４，４’-ジフェニルジカルボン酸、６，６’−（エチレンジオキシ）ジ−２−ナフトエ酸などの６，６’−（アルキレンジオキシ）ジ−２−ナフトエ酸が挙げられ、またジオール成分として、例えばエチレングリコール、１，４-ブタンジオール、１，４-シクロヘキサンジメタノール、１，６-ヘキサンジオールが挙げられる。
【００１３】
これらの中でも、高温での加工時の寸法安定性の点からは、エチレンテレフタレートまたはエチレン−２，６−ナフタレンジカルボキシレートを主たる繰り返し単位とするものが好ましく、特にエチレン−２，６−ナフタレンジカルボキシレートを主たる繰り返し単位とするものが好ましい。
【００１４】
また、より環境変化に対する寸法安定性を向上させる観点から芳香族ポリエステル(a)は、酸成分が前記構造式（Ｉ）および（ＩＩ）からなり、下記構造式（Ｉ）の割合が、全酸成分のモル数を基準として、５〜８０モル％の範囲にあること、およびグリコール成分が下記構造式（ＩＩＩ）であることが好ましい。
【００１５】
前述の構造式（Ｉ）で示される具体的な酸成分としては、Ｒ１の部分が炭素数１〜１０のアルキレン基であるものであり、好ましくは６，６’−（エチレンジオキシ）ジ−２−ナフトエ酸成分、６，６’−（トリメチレンジオキシ）ジ−２−ナフトエ酸成分および６，６’−（ブチレンジオキシ）ジ−２−ナフトエ酸成分などが挙げられ、これらの中でも本発明の効果の点からは、上記一般式（Ｉ）におけるＲ１の炭素数が偶数のものが好ましく、特にＲ１の炭素数が２である６，６’−（エチレンジオキシ）ジ−２−ナフトエ酸成分が好ましい。
【００１６】
前述の構造式（ＩＩ）で示される酸成分としては、テレフタル酸成分、イソフタル酸成分、２，６−ナフタレンジカルボン酸成分、２，７−ナフタレンジカルボン酸成分などが挙げられる。これらの中でも、機械的特性などの点からテレフタル酸成分、２，６−ナフタレンジカルボン酸成分が好ましく、特に２，６−ナフタレンジカルボン酸成分が好ましい。
【００１７】
また、前述の構造式（ＩＩＩ）で示される具体的なグリコール成分としては、エチレングリコール成分、トリメチレングリコール成分、テトラメチレングリコール成分などが挙げられ、機械的特性などの点からグリコール酸成分の９０モル％以上はエチレングリコール成分であることが好ましく、さらに９５〜１００モル％がエチレングリコール成分であることが好ましい。
【００１８】
ところで、ポリエステルの酸成分の内、５〜８０モル％の範囲で上記構造式（Ｉ）で示される６，６’−（アルキレンジオキシ）ジ−２−ナフトエ酸成分が共重合されていることが好ましい。６，６’−（アルキレンジオキシ）ジ−２−ナフトエ酸成分の割合が下限未満では湿度膨張係数の低減効果などが発現されがたい。一方、上限は成形性などの観点から８０モル％以下が好ましく、さらに５０モル％未満であることが好ましい。また、驚くべきことに、６，６’−（アルキレンジオキシ）ジ−２−ナフトエ酸成分による湿度膨張係数の低減効果は、少量で非常に効率的に発現され、５０モル％以上添加しても湿度膨張係数の観点からの効果は飽和状態になるともいえる。そのような観点から、好ましい６，６’−（アルキレンジオキシ）ジ−２−ナフトエ酸成分の共重合量の上限は、４５モル％以下、さらに４０モル％以下、よりさらに３５モル％以下、特に３０モル％以下であり、他方下限は、５モル％以上、さらに７モル％以上、よりさらに１０モル％以上、特に１５モル％以上である。
【００１９】
このような特定量の６，６’−（アルキレンジオキシ）ジ−２−ナフトエ酸成分を共重合した芳香族ポリエステル（ａ）を用いることで、より温度膨張係数と湿度膨張係数も小さい二軸配向フィルムとすることができる。
【００２０】
本発明における芳香族ポリエステル（ａ）は、６，６’−（アルキレンジオキシ）ジ−２−ナフトエ酸成分を含有しない場合はο-クロロフェノール中、３５℃において、６，６’−（アルキレンジオキシ）ジ−２−ナフトエ酸成分を含有する場合はＰ−クロロフェノール／１，１，２，２−テトラクロロエタン（４０／６０重量比）の混合溶媒中、３５℃において、測定したときの固有粘度が０．４０ｄｌ／ｇ以上であることが好ましく、０．４０〜１．０ｄｌ／ｇであることがさらに好ましい。固有粘度が０．４ｄｌ／ｇ未満ではフィルム製膜時に切断が多発したり、成形加工後の製品の強度が不足することがある。一方固有粘度が１．０ｄｌ／ｇを超える場合は重合時の生産性が低下する。
【００２１】
本発明における芳香族ポリエステル（ａ）の融点は、２００〜３００℃であることが好ましく、更に好ましくは２１０〜２９０℃、特に好ましくは２２０〜２８０℃である。融点が下限に満たないと二軸配向フィルムの耐熱性が不十分な場合がある。また融点が上限を超える場合は後述のポリシクロオレフィン（ｂ）と混合が難しくなることがある。
【００２２】
本発明におけるポリシクロオレフィン（ｂ）は、ガラス転移温度が１１０〜１８０℃の範囲にあるポリシクロオレフィンである。かかるポリシクロオレフィン（ｂ）としてノルボルネン系のポリシクロオレフィンなどが挙げられる。具体的なノルボルネン系のポリシクロオレフィンとしては、日本ゼオン株式会社製の商品名「ＺＥＯＮＥＸ」や商品名「ＺＥＯＮＯＲ」、またＪＳＲ株式会社製の商品名「ＡＲＴＯＮ」などが挙げられる。ガラス転移温度が上記範囲内にあることで、高温加工時の伸びを抑えつつ製膜性を維持しやすい。
【００２３】
本発明におけるポリシクロオレフィン（ｂ）は高いガラス転移温度を有しつつも、前述の芳香族ポリエステル（ａ）とブレンドして製膜する際の製膜性を高度に維持しやすい点から、融点がない非晶質のものであることが好ましい。
【００２４】
上述の熱可塑性樹脂組成物は、本発明の効果を損なわない範囲で、芳香族ポリエステル（ａ）とポリシクロオレフィン（ｂ）との分散性を調整するためのそれ自体公知の相溶化剤を含有させたり、フィルムなどにしたときの取扱い性を向上させるためのそれ自体公知の不活性粒子やワックスなどを含有させたり、難燃剤や紫外線吸収剤などの機能剤を含有させても良い。もちろん、本発明の効果を阻害しない範囲で、それ自体公知の他の共重合成分を共重合しても良いし、液晶性樹脂などをブレンドしてもよい。特に、芳香族ポリエステル（ａ）がエチレンテレフタレートを主たる繰り返し単位とするポリエステルである場合、ポリイミドを１０〜３０重量％ブレンドしたものが本発明の効果の点から好ましい。
【００２５】
［二軸配向フィルム］
本発明の二軸配向フィルムは単層フィルムでも積層フィルムであってもどちらでもよいが、少なくとも一つのフィルム層は、前述の熱可塑性樹脂組成物からなることが必要である。
【００２６】
本発明の二軸配向フィルムは、フィルム厚みが１〜１０μｍの範囲にあることが好ましく、さらに２〜１０μｍ、特に３〜７μｍであることが好ましい。この厚みが上限を超えると、フィルム厚みが厚くなりすぎ、例えば磁気記録媒体に用いた場合はカセットに入れるテープ長さが短くなり、十分な磁気記録容量が得られない。
本発明の二軸配向フィルムは、好ましい態様として単層フィルムが挙げられる。かかる単層フィルムは、前述の熱可塑性樹脂組成物からなるものである。
【００２７】
また、本発明の二軸配向フィルムは、好ましい態様として二軸配向積層フィルムが挙げられる。かかる二軸配向積層フィルムは、前述の熱可塑性樹脂組成物から形成されるフィルム層が少なくとも一つあればよい。もちろん寸法安定性の点からは、前述の熱可塑性樹脂組成物から形成されるフィルム層の合計の厚みは、二軸配向積層フィルム全体の厚みに対して、寸法安定性の点から、５０％以上、さらに６０％以上であることが好ましく、全層が前述の熱可塑性樹脂組成物からなるものが特に好ましい。二軸配向積層フィルムのフィルム層数は、２層でも３層でも４層でもよく、さらにそれらを積み重ねた数百層の多層積層フィルムであっても良い。
【００２８】
［幅方向の湿度膨張係数］
本発明の二軸配向フィルムは、フィルムの幅方向の湿度膨張係数αｈが０．１×１０-６〜７×１０-６／％ＲＨの範囲にあることが好ましい。さらに好ましいαｈは、０．５×１０-６〜６×１０-６／％ＲＨ、特に好ましくは、０．５×１０-６〜５×１０-６／％ＲＨの範囲である。
【００２９】
αｈを下限よりも小さくするには、過度にポリシクロオレフィン（ｂ）を存在させなくてはならず、製膜性が損なわれたりし、他方上限を越えると、湿度変化によってフィルムが伸びてしまい、磁気記録媒体に用いた時にトラックずれなどを惹起することがある。このようなαｈは、測定方向のヤング率を延伸により向上させ、かつポリシクロオレフィン（ｂ）を混在させたり、前述の構造式（Ｉ）のものを共重合させたりすることによって達成される。幅方向が未延伸の場合、幅方向のヤング率が低いため、ポリシクロオレフィン（ｂ）が混在していても上述の範囲の湿度膨張係数は得られない。
【００３０】
［幅方向の温度膨張係数］
本発明の二軸配向フィルムは、フィルムの幅方向の温度膨張係数αｔが-１０×１０-６〜＋１５×１０-６／℃の範囲にあることが好ましい。好ましいαｔは、-８×１０-６〜＋１０×１０-６／℃、特に-５×１０-６〜＋５×１０-６／℃の範囲である。αｔが、下限よりも小さいと収縮してしまい、一方上限を超えると、温度変化によってフィルムが伸びてしまい、磁気記録媒体に用いた時にはトラックずれなどを惹起することがある。
【００３１】
このようなαｔは、測定方向のヤング率を延伸により向上させ、かつポリシクロオレフィン（ｂ）の存在量を前述の上限以下にすることによって達成される。幅方向が未延伸の場合、幅方向のヤング率が低いため、ポリシクロオレフィン（ｂ）が混在していても上述の範囲の温度膨張係数は得られない。
【００３２】
［ヤング率］
本発明の二軸配向フィルムは、フィルムの製膜方向および幅方向のヤング率がともに４ＧＰａ以上であることが好ましい。どちらか一方でもヤング率が下限よりも小さいと、湿度変化による寸法変化が小さくても、磁気記録媒体としたときに係る負荷に耐えられなかったり、温湿度変化で変形しやすくなることがある。また、製膜方向と幅方向のヤング率の和は、高々２２ＧＰａであることが好ましい。製膜方向のヤング率と幅方向のヤング率の和が、上限を超えると、フィルム製膜時、延伸倍率が過度に高くなり、フィルム破断が多発し、製品歩留りが著しく悪くなる。好ましい製膜方向と幅方向とのヤング率の和の上限は、２０ＧＰａ以下、さらに１８ＧＰａ以下である。
【００３３】
ところで、リニアトラック方式の磁気テープ用として供する場合、製膜方向の伸びを少なくする観点からは、製膜方向のヤング率が４．５ＧＰａ以上、５ＧＰａ以上、特に６ＧＰａ以上であることが好ましい。また、幅方向の環境変化に対する寸法安定性を高める観点から、幅方向のヤング率は、７ＧＰａ以上、８ＧＰａ以上、特に９ＧＰａ以上であることが好ましい。
【００３４】
本発明の二軸配向フィルムは、最外層の少なくとも一方の面に接着性や滑り性を向上させるためにそれ自体公知の塗膜層を有してもよい。かかる塗膜層は、バインダー樹脂および溶媒からなるコーティング塗剤を二軸配向フィルムに塗布することによって得られる。
【００３５】
本発明の二軸配向フィルムは、用いる用途に応じて、用途に適した表面粗さＷＲａ（中心面平均粗さ）を有することが好ましい。例えば、磁気記録媒体に用いられる場合、二軸配向フィルムの少なくとも一方の表面の表面粗さＷＲａ（中心面平均粗さ）は、１〜１０ｎｍ、さらには２〜１０ｎｍ、特に２〜８ｎｍであることが好ましい。この表面粗さＷＲａが１０ｎｍより大きいと、磁性層の表面が粗くなり、満足し得る電磁変換特性が得られなくなることがある。一方、この表面粗さＷＲａが１ｎｍ未満であると、表面が平坦になりすぎるため、パスロールまたカレンダーでの滑りが悪くなり、シワが発生し、磁性層をうまく塗布できなくなったり、またうまくカレンダーをかけられなくなってしまうことがある。
【００３６】
前記表面粗さＷＲａは、フィルム中に不活性粒子を含有させることで、あるいは微細な凹凸を形成する表面処理、例えば塗剤のコーティング処理によって調整することができる。
【００３７】
本発明の二軸配向フィルムは、以下の方法にて製造するのが好ましい。
本発明の二軸配向フィルムは、単層フィルムの場合、上述の芳香族ポリエステル（ａ）とポリシクロオレフィン（ｂ）とを原料とし、これを溶融状態でシート状に押出した後、テンター法、インフレーション法など公知の製膜方法を用いて製造することができ、例えば芳香族ポリエステル（ａ）とポリシクロオレフィン（ｂ）とを所定量混合し、乾燥後、３００℃に加熱された押出機に供給して、Ｔダイよりシート状に成形する方法が挙げられる。
【００３８】
好ましくは芳香族ポリエステル（ａ）の融点（Ｔｍ：℃）ないし（Ｔｍ＋７０）℃の温度で押出し、急冷固化して未延伸フィルムとし、さらに該未延伸フィルムを一軸方向（縦方向または横方向）に芳香族ポリエステル（ａ）のガラス転移温度（Ｔｇ：℃）より１０℃低い温度〜（Ｔｇ＋７０）℃の温度で所定の倍率に延伸し、次いで上記延伸方向と直角方向（一段目が縦方向の場合には二段目は横方向となる）にＴｇ〜（Ｔｇ＋７０）℃の温度で所定の倍率に延伸し、さらに熱処理する方法を用いて製造することができる。その際、延伸倍率、延伸温度、熱処理条件等は上記フィルムの特性から選択、決定される。面積延伸倍率は６〜３５倍が好ましく、コンデンサー用の場合は６〜２５倍、さらには７〜１６倍にするのが好ましく、磁気記録媒体用の場合、１５〜３５倍、さらには２０〜３０倍にするのが好ましい。熱固定温度は１９０〜２５０℃の範囲内から、また処理時間は１〜６０秒の範囲内から決めるとよい。
【００３９】
かかる逐次二軸延伸法のほかに、同時二軸延伸法を用いることもできる。また逐次二軸延伸法において縦方向、横方向の延伸回数は１回に限られるものではなく、縦−横延伸を数回の延伸処理により行うことができ、その回数に限定されるものではない。例えば、磁気記録用途の場合、さらに機械特性を上げたい場合には、熱固定処理前の上記二軸延伸フィルムについて、（Ｔｇ＋２０）〜（Ｔｇ＋７０）℃の温度で熱処理し、さらにこの熱処理温度より１０〜４０℃高い温度で縦方向または横方向に延伸し、続いてさらにこの延伸温度より２０〜５０℃高い温度で横方向または縦方向に延伸し、縦方向の総合延伸倍率を３．０〜７．０倍、横方向の総合延伸倍率を３．０〜６．０倍にとすることが好ましい。
【００４０】
２層または３層の積層フィルムを製造する場合、共押出し法による方法が挙げられる。好ましくは、それぞれの層を構成する原料を溶融状態で共押出し法によりダイ内で積層してからシート状に押出すか、または２種以上の溶融ポリエステルをダイから押出した後に積層し、急冷固化して積層未延伸フィルムとし、ついで単層フィルムの場合と同じ方法、条件で二軸延伸、熱処理を行って積層二軸配向フィルムとする。
【００４１】
４層以上の積層フィルムを製造する場合、例えば特開２０００-３２６４６７号公報の段落００２８で提案されたようなフィードブロックを用いた同時多層押出法により製造することができる。
また、塗布層を設ける場合、前記した未延伸フィルムまたは一軸延伸フィルムの片面または両面に所望の塗布液を塗布するのが好ましい。
【００４２】
（磁気記録媒体）
本発明によれば、本発明の二軸配向フィルムをベースフィルムとし、その片面上に磁性層を有する磁気記録媒体が提供される。
磁気記録媒体としては、本発明の二軸配向フィルムをベースフィルムとしていれば特に限定されず、例えば、ＱＩＣやＤＬＴさらには高容量タイプであるＳ-ＤＬＴやＬＴＯ等のリニアトラック方式のデータストレージテープなどが挙げられる。なお、ベースフィルムが温湿度変化による寸法変化が極めて小さいので、テープの高容量化を確保するためにトラックピッチを狭くしてもトラックずれを引き起こし難い高密度高容量に好適な磁気記録媒体となる。
【実施例】
【００４３】
以下、実施例に基づき本発明を説明する。各特性値ならびに評価法は下記の方法によって測定、評価した。
【００４４】
（１）融点、ガラス転移点
芳香族ポリエステル（ａ）またはポリシクロオレフィン（ｂ）１０ｍｇを、測定用のアルミニウム製パンに封入し、ＤＳＣ（ＴＡインスツルメンツ社製、Ｑ１００）を用いて２５℃から３００℃まで２０℃／ｍｉｎの昇温速度で測定し、芳香族ポリエステル（ａ）の融点：Ｔｍａ、）および、それぞれのガラス転移点（芳香族ポリエステル（ａ）のガラス転移点：Ｔｇａ、ポリシクロオレフィン（ｂ）のガラス転移点：Ｔｇｂ）を求めた。
【００４５】
（２）不活性粒子の平均粒径
島津製作所製ＣＰ-５０型セントリフュグル  パーティクル  サイズ  アナライザー（Ｃｅｎｔｒｉｆｕｇａｌ  Ｐａｒｔｉｃｌｅ  Ｓｉｚｅ  Ａｎａｌｙｚｅｒ）を用いて測定する。得られる遠心沈降曲線をもとに算出する各粒子の粒径とその存在量との累積曲線から、５０マスパーセント（ｍａｓｓ  ｐｅｒｃｅｎｔ）に相当する粒径を読み取り、この値を上記平均粒径とする。
【００４６】
（３）湿度膨張係数（αｈ）
得られたフィルムから幅５ｍｍのサンプルを切り出し、チャック間長さ１５ｍｍとなるように、ブルカーＡＸＳ製ＴＭＡ４０００ＳＡにセットし、３０℃の窒素雰囲気下で、湿度２０％ＲＨと湿度８０％ＲＨにおけるそれぞれのサンプルの長さを測定し、次式にて湿度膨張係数（αｈ）を算出した。なお、測定方向が切り出した試料の長手方向であり、５回測定し、その平均値をαｈとした。
αｈ＝（Ｌ８０−Ｌ２０）／（Ｌ２０×△Ｈ）
ここで、上記式中のＬ２０は２０％ＲＨのときのサンプル長（ｍｍ）、Ｌ８０は８０％ＲＨのときのサンプル長（ｍｍ）、△Ｈ：６０（＝８０−２０）％ＲＨである。
【００４７】
（４）温度膨張係数（αｔ）
得られたフィルムから幅４ｍｍのサンプルを切り出し、チャック間長さ２０ｍｍとなるように、セイコーインスツル製ＴＭＡ／ＳＳ６０００にセットし、窒素雰囲気下（０％ＲＨ）、８０℃で３０分前処理し、その後室温まで降温させた。その後３０℃から８０℃まで２℃／ｍｉｎで昇温して、各温度でのサンプル長を測定し、次式より温度膨張係数（αｔ）を算出した。なお、測定方向が切り出した試料の長手方向であり、５回測定し、その平均値を用いた。
αｔ＝｛（Ｌ６０−Ｌ４０）｝／（Ｌ４０×△Ｔ）｝＋０．５×１０−６
ここで、上記式中のＬ４０は４０℃のときのサンプル長（ｍｍ）、Ｌ６０は６０℃のときのサンプル長（ｍｍ）、△Ｔは２０（＝６０−４０）℃、０．５×１０−６／℃は石英ガラスの温度膨張係数（αｔ）である。
【００４８】
（５）ヤング率
フィルムを試料幅１０ｍｍ、長さ１５ｃｍに切り、チャック間１００ｍｍにして引張速度１０ｍｍ／ｍｉｎ、チャート速度５００ｍｍ／ｍｉｎでインストロンタイプの万能引張試験装置にて引張り、得られる荷重-伸び曲線の立上り部の接線よりヤング率を計算する。
なお、測定方向が試料の長手方向であり、ヤング率は１０回測定し、その平均値を用いた。
【００４９】
（６）各層の厚み
積層フィルムを３角形に切り出し、包埋カプセルに固定後、エポキシ樹脂にて包埋する。ミクロトーム（ＵＬＴＲＡＣＵＴ-Ｓ）で、製膜方向と厚み方向とに平行な方向にカットして、厚み５０ｎｍ薄膜切片にする。そして、透過型電子顕微鏡を用い、加速電圧１０００ｋｖにて観察し、倍率１万倍〜１０万倍で撮影し、写真より各層の厚みを測定した。
【００５０】
（７）固有粘度
芳香族ポリエステル（ａ）の固有粘度は、ｏ-クロロフェノール、３５℃で測定した。なお、前記構造式（Ｉ）で示される構造単位を含むときなど、ｏ−クロロフェノールでは均一に溶解するのが困難な場合は、Ｐ−クロロフェノール／１，１，２，２−テトラクロロエタン（４０／６０重量比）の混合溶媒を用いて３５℃で測定して求めた。
【００５１】
（８）ＴＭＡ
セイコーインスツル製ＴＭＡ／ＳＳ６０００を用いて、フィルム製膜方向が長手方向となるようにして幅４ｍｍに切り出したサンプルを、チャック間長さ２０ｍｍとなるようにセットし、２０ＭＰａの荷重をかけて、昇温速度５℃／分にて昇温し、１１５℃時のフィルム製膜方向におけるフィルムの伸び割合（％）を求めた。
伸び率が低いほど、高温での加工時の伸びが少なく優れているといえる。
【００５２】
（９）加工時の伸び（塗布斑）
幅５００ｍｍにスリットされた長さ５００ｍのフィルムの一方の表面に、下記組成の非磁性塗料、磁性塗料をダイコータで同時に、乾燥後の非磁性層および磁性層の厚みが、それぞれ１．２μｍおよび０．１μｍとなるように膜厚を変えて塗布し、磁気配向させて乾燥させる。さらに、小型テストカレンダ−装置（スチ−ルロール／ナイロンロール、５段）で、温度：７０℃、線圧：２００ｋｇ／ｃｍでカレンダ−処理した後、７０℃、４８時間キュアリングする。そして、得られた磁性層付フィルムについて、目視判定により、以下の基準で塗布斑を評価した。なお、目視判定は、フィルムの裏側に蛍光灯を設置し、磁性層の抜けによる光の漏れをカウントすることで行ない、この磁性層付フィルムを必要に応じてバックコート層などを設けた上で、幅１２．６５ｍｍにスリットし、カセットに組み込みことで磁気記録テープにできる。 
◎：塗布抜けが５個／２５０ｍ２未満
○：塗布抜けが５個／２５０ｍ２以上１０個／２５０ｍ２未満 
△：塗布抜けが１０個／２５０ｍ２以上２０個／２５０ｍ２未満 
×：塗布抜けが２０個／２５０ｍ２以上 
非磁性塗料の組成 
・二酸化チタン微粒子            ：１００重量部 
・エスレックＡ（積水化学製塩化ビニル／酢酸ビニル共重合体：１０重量部 
・ニッポラン２３０４（日本ポリウレタン製ポリウレタンエラストマ）：１０重量部 
・コロネートＬ（日本ポリウレタン製ポリイソシアネート）：  ５重量部 
・レシチン                        ：  １重量部 
・メチルエチルケトン                      ：７５重量部 
・メチルイソブチルケトン                  ：７５重量部 
・トルエン                                ：７５重量部 
・カーボンブラック                          ：  ２重量部 
・ラウリン酸                                  ：１．５重量部 
磁性塗料の組成 
・鉄（長さ：０．３μｍ、針状比：１０／１、１８００エルステッド） 
：１００重量部 
・エスレックＡ（積水化学製塩化ビニル／酢酸ビニル共重合体  ：１０重量部 
・ニッポラン２３０４（日本ポリウレタン製ポリウレタンエラストマ）：１０重量部 
・コロネートＬ（日本ポリウレタン製ポリイソシアネート）：５重量部 
・レシチン                          ：  １重量部 
・メチルエチルケトン                      ：７５重量部 
・メチルイソブチルケトン                  ：７５重量部 
・トルエン                                ：７５重量部 
・カーボンブラック                        ：  ２重量部 
・ラウリン酸                          ：１．５重量部  
【００５３】
（１０）共重合量
（グリコール成分）試料１０ｍｇをｐ−クロロフェノール：１，１，２，２−テトラクロロエタン＝３：１（容積比）混合溶液０．５ｍｌに８０℃で溶解し、イソプロピルアミンを加えて十分に混合した後に、６００ＭＨｚの１Ｈ−ＮＭＲを日本電子製、ＪＥＯＬ  Ａ６００を用いて８０℃で測定し、それぞれのグリコール成分量を測定した。
（酸成分）試料６０ｍｇをｐ−クロロフェノール：１，１，２，２−テトラクロロエタン＝３：１（容積比）混合溶液０．５ｍｌに１４０℃で溶解し、同じく日本電子製ＪＥＯＬ  Ａ６００を用いて、１５０ＭＨｚの１３Ｃ−ＮＭＲを１４０℃で測定し、それぞれの酸成分量を測定した。
【００５４】
［参考例１］
ナフタレン-２，６-ジカルボン酸ジメチルおよびエチレングリコールを酢酸マンガンの存在下、常法によりエステル交換反応を行った後、トリエチルフォスフォノアセテートを添加した。次いで三酸化アンチモンを添加して、常法により重縮合させてポリエチレン-２，６-ナフタレンジカルボキシレート樹脂（固有粘度（オルソクロロフェノール、３５℃）０．６２、以下ＰＥＮ１と略記する）を得た。本樹脂中の各元素の濃度を原子吸光法によって測定した結果、Ｍｎ＝５０ｐｐｍ、Ｓｂ＝３００ｐｐｍ、Ｐ＝５０ｐｐｍであった。なお、ＰＥＮ１中には、重合段階で、樹脂組成物の重量を基準として、あらかじめ平均粒径０．５μｍのシリコーン粒子を０．０２重量％、平均粒径０．１μｍのシリカ粒子を０．３重量％添加した。
【００５５】
［参考例２］
２，６−ナフタレンジカルボン酸ジメチル、６，６’−（エチレンジオキシ）ジ−２−ナフトエ酸そしてエチレングリコールとを、チタンテトラブトキシドの存在下でエステル化反応およびエステル交換反応を行い、さらに引き続いて重縮合反応を行って、固有粘度０．６２ｄｌ／ｇで、酸成分の８０モル％が２，６−ナフタレンジカルボン酸成分、酸成分の２０モル％が６，６’−（アルキレンジオキシ）ジ−２−ナフトエ酸成分、グリコール成分の９９モル％がエチレングリコール成分、１モル％がジエチレングリコール成分である共重合ポリエチレン−２，６−ナフタレンジカルボキシレート（以下、共重合ＰＥＮ１と称する。）を得た。なお、該共重合ＰＥＮ２０には、重縮合反応の前に平均粒径０．５μｍのシリカ粒子を、得られる樹脂組成物の重量を基準として、０．２重量％となるように含有させた。
【００５６】
［参考例３］
酸成分中の２，６−ナフタレンジカルボン酸成分の割合を９０モル％、酸成分の６，６’−（アルキレンジオキシ）ジ−２−ナフトエ酸成分の割合を１０モル％に変更する以外は、参考例２と同様な操作を繰り返して、共重合ＰＥＮ１０を得た。
【００５７】
［参考例４］
酸成分中の２，６−ナフタレンジカルボン酸成分の割合を７０モル％、酸成分の６，６’−（アルキレンジオキシ）ジ−２−ナフトエ酸成分の割合を３０モル％に変更する以外は、参考例２と同様な操作を繰り返して、共重合ＰＥＮ３０を得た。
【００５８】
［比較例１］
参考例１で得られたＰＥＮ１を１８０℃で６時間乾燥後、３００℃に加熱された押出機に供給し、Ｔ型押出ダイを用いて押出し、表面仕上げ０．３Ｓ、表面温度６０℃に保持したキャスティングドラム上で急冷固化せしめて、未延伸フイルムを得た。この未延伸フィルムを７５℃にて予熱し、さらに低速、高速のロール間で１４ｍｍ上方より８３０℃の表面温度の赤外線ヒーターにて加熱してフィルムの製膜方向に５．１倍に延伸し、急冷し、続いてステンターに供給し、１２５℃にて横方向に４．８倍延伸した。さらに引き続いて２４０℃で１０秒間熱固定した後、１２０℃にて横方向に１．０％弛緩処理をし、厚み５．０μｍの二軸配向フィルムを得た。得られたフィルムのヤング率は縦方向８ＧＰａ、横方向６．５ＧＰａであった。
得られた二軸配向フィルムの特性を表１に示す。
【００５９】
［実施例１および２ならびに比較例２］
比較例１において、ＰＥＮ１の代わりに、ＰＥＮ１に日本ゼオン株式会社製の商品名「ＺＥＯＮＥＸ４８０Ｒ」を表１に示す重量比となるようにブレンドした熱可塑性樹脂組成物を用いたほかは、同様な操作を繰り返した。
得られた二軸配向フィルムの特性を表１に示す。
【００６０】
［実施例３］
比較例１において、ＰＥＮ１の代わりに、ＰＥＮ１にＪＳＲ株式会社製の商品名「ＡＲＴＯＮ  Ｆ５０２３」を表１に示す重量比となるようにブレンドした熱可塑性樹脂組成物を用いたほかは、同様な操作を繰り返した。
得られた二軸配向フィルムの特性を表１に示す。
【００６１】
［実施例４］
実施例１で用いた熱可塑性樹脂組成物をフィルム層Ａ層用原料とし、参考例１で得られたＰＥＮ１をフィルム層Ｂ用原料とし、フィルム層Ａの片面にフィルム層Ｂが積層され、これらの厚み比（フィルム層Ａ／（フィルム層Ａ＋フィルム層Ｂ）が６７％となるように共押出しで積層未延伸フィルムとしたほかは、実施例１と同様な操作を繰り返して、二軸配向フィルムとした。
得られた二軸配向フィルムの特性を表１に示す。
【００６２】
［実施例５］
実施例４において、フィルム層Ａの両面に同じ厚みのフィルム層Ｂを積層し、厚み比（フィルム層Ａ／（フィルム層Ａ＋全フィルム層Ｂ）が６０％となるように変更したほかは同様な操作を繰り返して、二軸配向フィルムとした。
得られた二軸配向フィルムの特性を表１に示す。
【００６３】
［実施例６］
実施例４において、フィルム層Ａとフィルム層Ｂと交互に２０１層（両表面にフィルム層Ｂが配置され、各フィルム層Ａおよび各フィルム層Ｂの厚みはそれぞれの層の中で同じ）となるように積層し、厚み比（全フィルム層Ａ／（全フィルム層Ａ＋全フィルム層Ｂ）を６０％に変更したほかは同様な操作を繰り返して、二軸配向フィルムとした。
得られた二軸配向フィルムの特性を表１に示す。
【００６４】
［実施例７］
実施例１において、ＰＥＮ１の変わりに、参考例２で得られた共重合ＰＥＮ２０を用いたほかは同様な操作を繰り返した。
得られた二軸配向フィルムの特性を表１に示す。
【００６５】
［実施例８］
実施例２において、ＰＥＮ１の変わりに、参考例２で得られた共重合ＰＥＮ２０を用いたほかは同様な操作を繰り返した。
得られた二軸配向フィルムの特性を表１に示す。
【００６６】
［実施例９］
実施例３において、ＰＥＮ１の変わりに、参考例２で得られた共重合ＰＥＮ２０を用いたほかは同様な操作を繰り返した。
得られた二軸配向フィルムの特性を表１に示す。
【００６７】
［実施例１０］
実施例１において、ＰＥＮ１の変わりに、参考例３で得られた共重合ＰＥＮ１０を用いたほかは同様な操作を繰り返した。
得られた二軸配向フィルムの特性を表１に示す。
【００６８】
［実施例１１］
実施例１において、ＰＥＮ１の変わりに、参考例４で得られた共重合ＰＥＮ３０を用いたほかは同様な操作を繰り返した。
得られた二軸配向フィルムの特性を表１に示す。
【００６９】
［実施例１２］
実施例４において、フィルム層Ａに用いるＰＥＮ１を参考例２で得られた共重合ＰＥＮ２０に変更したほかは同様な操作を繰り返した。
得られた二軸配向フィルムの特性を表１に示す。
【００７０】
［実施例１３］
実施例５において、フィルム層Ａに用いるＰＥＮ１を参考例２で得られた共重合ＰＥＮ２０に変更したほかは同様な操作を繰り返した。
得られた二軸配向フィルムの特性を表１に示す。
【００７１】
［実施例１４］
実施例６において、フィルム層Ａに用いるＰＥＮ１を参考例２で得られた共重合ＰＥＮ２０に変更したほかは同様な操作を繰り返した。
得られた二軸配向フィルムの特性を表１に示す。
【００７２】
［比較例３］
実施例２において、日本ゼオン株式会社製の商品名「ＺＥＯＮＥＸ４８０Ｒ」の代わりに、出光興産株式会社製シンジオタクチックポリスチレン（商品名：ザレック１３０ＺＣ）を用いたほかは同様な操作を繰り返した。
得られた二軸配向フィルムの特性を表１に示す。
【００７３】
【表１】
2010001390.tif 000003
【００７４】
表１中の熱可塑性樹脂組成物の欄における、Ａは日本ゼオン株式会社製の商品名「ゼオネックス４８０Ｒ」、ＢはＪＳＲ株式会社製の商品名「ＡＲＴＯＮ  Ｆ５０２３」、Ｃは出光興産株式会社製の商品名「ザレック１３０ＺＣ」を示す。また、表１中のＥＮＡは前記式（Ｉ）で示される６，６’−（エチレンジオキシ）ジ−２−ナフトエ酸成分を示し、その割合は、芳香族ポリエステル中の全酸成分に対するモル％を示す。さらにまた、二軸配向フィルムの欄にある、ＭＤはフィルムの製膜方向、ＴＤはフィルムの幅方向、Ａ層の割合は、２層、３層または多層といった積層フィルムの場合にける熱可塑性樹脂組成物からなるフィルム層（フィルム層Ａ）の全厚みを二軸配向フィルムの全厚みで割ったものである。
【産業上の利用可能性】
【００７５】
本発明の二軸配向フィルムは、優れた寸法安定性と高温での加工性とを有することから、磁気記録媒体やコンデンサーのベースフィルムとして用いることができ、特にリニア記録方式の磁気記録テープのベースフィルムとして好適に用いることができる。